(57)【要約】【課題】  高いＱ値を有し、温度に対してインダクタンス値（Ｌ値）の変化が少なく電子ペン用フェライトコアに好適なフェライト組成物と、該フェライト組成物で構成してあるフェライトコアと、該フェライトコアを有する電子部品とを、提供すること。【解決手段】  主成分が、Ｆｅ２Ｏ３を４７．０〜４９．９５モル％、ＣｕＯを１．０〜１２．０モル％、ＺｎＯを２８．０〜３５．０モル％、Ｍｎ２Ｏ３を０．０１〜２．４モル％含有し、残部が酸化ニッケルで構成されており、前記主成分１００重量部に対して、副成分として、Ｐを２〜６５ｐｐｍ、ＺｒＯ２を４０〜４５００ｐｐｍ、ＣｏＯを５０〜２５００ｐｐｍ含有し、さらにＡｓの含有量が１０ｐｐｍ以下であり、Ｆｅ２Ｏ３およびＭｎ２Ｏ３の合計含有量が、５０．１モル％以下であることを特徴とするフェライト組成物。【選択図】なし【特許請求の範囲】
【請求項１】
主成分が、酸化鉄をＦｅ２Ｏ３換算で４７．０〜４９．９５モル％、酸化銅をＣｕＯ換算で１．０〜１２．０モル％、酸化亜鉛をＺｎＯ換算で２８．０〜３５．０モル％、酸化マンガンをＭｎ２Ｏ３換算で０．０１〜２．４モル％を含有し、残部が酸化ニッケルで構成されており、前記主成分１００重量部に対して、副成分として、リンをＰ換算で２〜６５ｐｐｍ、酸化ジルコニウムをＺｒＯ２換算で４０〜４５００ｐｐｍ、酸化コバルトをＣｏＯ換算で５０〜２５００ｐｐｍ含有し、さらにＡｓが１０ｐｐｍ以下であり、
前記酸化鉄および前記酸化マンガンの合計含有量が、Ｆｅ２Ｏ３換算およびＭｎ２Ｏ３換算で、５０．１モル％以下であることを特徴とするフェライト組成物。
【請求項２】
請求項１に記載のフェライト組成物から構成され、５００〜７００ｋＨｚの周波数領域で使用されるフェライトコア。
【請求項３】
請求項２に記載のフェライトコアを有する電子部品。
【発明の詳細な説明】
【技術分野】
【０００１】
本発明は、特に電子ペン等に用いられるコイル部品の主要部（フェライト部）を構成するフェライト組成物と、該組成物から構成されるフェライトコアと、該フェライトコアの周囲に巻線がしてあるコイル部品などの電子部品に関する。
【背景技術】
【０００２】
近年、携帯機器等の各種電子機器の小型化・軽量化が急速に進み、それに対応すべく、各種電子機器の電気回路に用いられる電子部品の小型化・高効率化・高周波数化への要求が急速に高まっている。
【０００３】
例えば、液晶バックライト用トランスなどは、ディスプレーの薄型化に伴い、より小さく、より薄い形状で、従来のものと同等以上の特性を持つことが要求されている。このようなトランスに用いられるコアに要求される特性としては、例えば、使用周波数領域および使用温度領域での電力損失が小さいこと、透磁率が高いこと、飽和磁束密度が高いこと、比抵抗が高いことが挙げられる。従来、このようなトランスに用いられるコアの材料としては、電力損失の小さいＭｎ−Ｚｎ系フェライトが多く使用されてきた。
【０００４】
しかしながら、Ｍｎ−Ｚｎ系フェライトは、比抵抗が低く、直巻線ができないことから小型化・薄型化には限界があった。また、使用周波数が高周波数になるほど、渦電流損失が増加するため、高周波数領域、例えば、ＭＨｚ領域における使用には適していないという問題があった。
【０００５】
これに対し、Ｎｉ−Ｚｎ系フェライトは、上記のＭｎ−Ｚｎ系フェライトに比べて電力損失が大きいものの、比抵抗が高く、直巻線が可能である。このため、Ｎｉ−Ｚｎ系フェライトの低損失化を図るための種々の提案がなされている。
【０００６】
例えば、特許文献１では、主成分として、酸化鉄をＦｅ２Ｏ３換算で４６．０〜４９．９５モル％、酸化銅をＣｕＯ換算で２．３〜１２．０モル％、酸化亜鉛をＺｎＯ換算で２４．０〜３０．０モル％、酸化マンガンをＭｎ２Ｏ３換算で０．０１〜３．５モル％を含み、残部が酸化ニッケルで構成され、副成分として、リンをＰ換算で２〜６３ｐｐｍ、酸化タングステンをＷＯ３換算で０．００１〜０．５ｗｔ％含む酸化物磁性材料が提案されている。
【０００７】
しかしながら、電子ペン用コアにおいては、使用周波数領域が概ね５００〜７００ｋＨｚであり、当該周波数領域での感度の向上が求められている。このような電子ペン用コアに要求される特性としては、例えば、使用周波数領域および使用温度領域でのＱ値が高いこと、および温度に対してインダクタンス値（Ｌ値）の変化が少ないことが挙げられる。
【０００８】
ここで、上記の酸化物磁性材料は５０ｋＨｚにおける電力損失を改善しているものの、電子ペン用コアの使用周波数領域である５００〜７００ｋＨｚにおいて、Ｑ値が高いもの、および温度に対してインダクタンス値（Ｌ値）の変化が少ないものではない。
【先行技術文献】
【特許文献】
【０００９】
【特許文献１】特開２００３−３２１２７２号公報
【発明の概要】
【発明が解決しようとする課題】
【００１０】
本発明は、このような実状に鑑みてなされ、５００〜７００ｋＨｚにおいて高いＱ値を有し、温度に対してＬ値の変化が少なく、電子ペンに用いて好適なフェライト組成物を提供することを目的とする。
【課題を解決するための手段】
【００１１】
上記目的を達成するために、本発明に係るフェライト組成物は、
主成分が、酸化鉄をＦｅ２Ｏ３換算で４７．０〜４９．９５モル％、酸化銅をＣｕＯ換算で１．０〜１２．０モル％、酸化亜鉛をＺｎＯ換算で２８．０〜３５．０モル％、酸化マンガンをＭｎ２Ｏ３換算で０．０１〜２．４モル％を含有し、残部が酸化ニッケルで構成されており、前記主成分１００重量部に対して、副成分として、リンをＰ換算で２〜６５ｐｐｍ、酸化ジルコニウムをＺｒＯ２換算で４０〜４５００ｐｐｍ、酸化コバルトをＣｏＯ換算で５０〜２５００ｐｐｍ含有し、さらにＡｓの含有量が１０ｐｐｍ以下であり、
前記酸化鉄および前記酸化マンガンの合計含有量が、Ｆｅ２Ｏ３換算およびＭｎ２Ｏ３換算で、５０．１モル％以下であることを特徴とする。
【００１２】
主成分を構成する酸化物の含有量を上記の範囲とし、さらに副成分としてリン、酸化ジルコニウムおよび酸化コバルトを上記の範囲で含有させ、Ａｓの含有量を上記の量以下に抑制することにより、本発明に係るフェライト組成物によれば、５００〜７００ｋＨｚの周波数領域におけるフェライトの性能指数（μ×Ｑ）／（ΔＬ／Ｌ）を上昇させることができる。なお、フェライトの性能指数（μ×Ｑ）／（ΔＬ／Ｌ）とは、Ｌ値の温度に対する変化の少なさと、該フェライトを電子ペンに用いた場合の電子ペンの感度のよさを表す指標である。性能指数が大きいほど、Ｌ値の温度に対する変化が少なく、透磁率μおよびＱ値が大きく、該フェライト組成物を電子ペン用フェライトコアに用いた場合に電子ペンの性能が高い。ここでΔＬはフェライトの温度変化に対するＬ値の変化量である。
【００１３】
本発明の場合に、５００〜７００ｋＨｚの周波数領域におけるフェライトの性能指数が向上する理由は必ずしも明らかではないが、リン及び酸化ジルコニウムを所定の範囲で共存させること、酸化コバルトの含有量を所定の範囲に制御すること、Ａｓの含有量を所定の量以下に抑制すること、酸化鉄および酸化マンガンの合計含有量を上記の範囲とすること等により得られる複合効果が大きく影響していると考えられる。
【００１４】
本発明に係るフェライトコアは、好ましくは上記のいずれかに記載のフェライト組成物から構成され、５００〜７００ｋＨｚの周波数領域で使用される。
【００１５】
本発明に係る電子部品は、好ましくは上記のフェライトコアを有する電子部品である。
【００１６】
本発明に係る電子部品としては、特に制限されないが、特に電子ペン用コイル部品が挙げられる。
【００１７】
特に、本発明に係るフェライトコアは、高い比抵抗ρ、高いＱ値および高い透磁率μを有し、５００〜７００ｋＨｚにおけるフェライトの性能指数（μ×Ｑ）／（ΔＬ／Ｌ）を所望の値以上とすることができる。このようなフェライトコアは、特に電子ペン用コアへの使用に好適である。
【発明の効果】
【００１８】
本発明によると、５００〜７００ｋＨｚにおいてＱ値、透磁率、比抵抗を高く維持しつつフェライトの性能指数（μ×Ｑ）／（ΔＬ／Ｌ）を所望の値以上とすることができるフェライト組成物を得ることができる。
【００１９】
このようなフェライト組成物を、電子ペン用コアのフェライト部材に適用することで、電子ペン用コイル部品の高感度化を実現し、電子ペンの高性能化を実現することができる。
【図面の簡単な説明】
【００２０】
【図１】図１は細長いトロイダル形状の電子ペン用コアである。
【図２】図２は細長い円柱形状のコアと、それより短い円柱形状のコアを組み合わせた電子ペン用コアである。
【発明を実施するための形態】
【００２１】
以下、本発明を図面に示す実施形態につき説明する。
【００２２】
本実施形態に係るフェライトコアとしては、図１に示した細長いトロイダル形状のフェライトコアを例示することができる。このフェライトコアの周囲に巻き線を所定巻数だけ巻回することにより所望の電子ペン用コイル部品を得る。
【００２３】
また、本実施形態に係る他のフェライトコアとしては、図２に示した細長い円柱形状のフェライトコアと、短い円柱形状のフェライトコアを例示することができる。細長い円柱形状のコアの周囲に巻線を所定巻数だけ巻回し、フェライトコア同士の間隔を変化可能に保持することにより所望の電子ペン用コイル部品を得る。
【００２４】
本実施形態に係るフェライトコアは、本実施形態に係るフェライト組成物で構成してある。
【００２５】
本実施形態に係るフェライト組成物は、Ｎｉ−Ｃｕ−Ｚｎ系フェライトコアであり、主成分として、酸化鉄、酸化銅、酸化亜鉛、酸化マンガンおよび酸化ニッケルを含有している。
【００２６】
主成分１００モル％中、酸化鉄の含有量は、Ｆｅ２Ｏ３換算で、４７．０〜４９．９５モル％、好ましくは４７．０〜４９．６モル％、より好ましくは４８．４〜４９．４モル％である。酸化鉄の含有量が多すぎると、５００〜７００ｋＨｚにおけるフェライトの性能指数（μ×Ｑ）／（ΔＬ／Ｌ）が低下する傾向にある。酸化鉄の含有量が少なすぎると、透磁率μが低下する傾向にある。
【００２７】
主成分１００モル％中、酸化銅の含有量は、ＣｕＯ換算で、１．０〜１２．０モル％、好ましくは４．０〜１２．０モル％である。酸化銅の含有量が多すぎても少なすぎても、５００〜７００ｋＨｚにおけるフェライトの性能指数（μ×Ｑ）／（ΔＬ／Ｌ）が低下する傾向にある。
【００２８】
主成分１００モル％中、酸化亜鉛の含有量は、ＺｎＯ換算で、２８．０〜３５．０モル％、好ましくは２９．０〜３４．０モル％、より好ましくは２９．０〜３２．０モル％である。酸化亜鉛の含有量が多すぎても少なすぎても、５００〜７００ｋＨｚにおけるフェライトの性能指数（μ×Ｑ）／（ΔＬ／Ｌ）が低下する傾向にある。
【００２９】
主成分１００モル％中、酸化マンガンの含有量は、Ｍｎ２Ｏ３換算で、０．０１〜２．４モル％、好ましくは０．１〜１．３モル％である。酸化マンガンの含有量が多すぎると、５００〜７００ｋＨｚにおけるフェライトの性能指数（μ×Ｑ）／（ΔＬ／Ｌ）が低下する傾向にある。酸化マンガンの含有量が少なすぎると、５００〜７００ｋＨｚにおける透磁率μが低下する傾向にある。
【００３０】
また、主成分１００モル％中、酸化鉄および酸化マンガンの合計含有量（Ｆｅ２Ｏ３換算およびＭｎ２Ｏ３換算で、５０．１モル％以下、好ましくは４９．９０モル％以下である。酸化鉄および酸化マンガンの合計含有量の上限を上記の範囲内とすることで、良好な特性を得ることができる。特に、酸化鉄および酸化マンガンの合計含有量（Ｆｅ２Ｏ３＋Ｍｎ２Ｏ３）が、Ｆｅ２Ｏ３換算で及びＭｎ２Ｏ３換算で、５０．１モル％を超えると、比抵抗ρが低下する傾向にあり、さらに５００〜７００ｋＨｚにおけるフェライトの性能指数（μ×Ｑ）／（ΔＬ／Ｌ）が低下する傾向にある。
【００３１】
主成分の残部は、酸化ニッケルのみから構成されていてもよい。
【００３２】
本実施形態に係るフェライト組成物は、上記の主成分に加え、副成分として、リン、酸化ジルコニウムおよび酸化コバルトを含有している。
【００３３】
リンの含有量は、主成分１００重量部に対して、Ｐ換算で、２〜６５ｐｐｍ、好ましくは７〜３０ｐｐｍである。リンの含有量が多すぎても少なすぎても、５００〜７００ｋＨｚにおけるフェライトの性能指数（μ×Ｑ）／（ΔＬ／Ｌ）が低下する傾向にある。
【００３４】
酸化ジルコニウムの含有量は、主成分１００重量％に対して、ＺｒＯ２換算で、４０〜４５００ｐｐｍ、好ましくは１１０〜１５００ｐｐｍである。酸化ジルコニウムの含有量が多すぎても少なすぎても、５００〜７００ｋＨｚにおけるフェライトの性能指数（μ×Ｑ）／（ΔＬ／Ｌ）が低下する傾向にある。
【００３５】
酸化コバルトの含有量は、主成分１００重量％に対して、ＣｏＯ換算で、５０〜２５００ｐｐｍ、好ましくは１００〜２５００ｐｐｍである。酸化コバルトの含有量は、多すぎても少なすぎても、５００〜７００ｋＨｚにおけるフェライトの性能指数（μ×Ｑ）／（ΔＬ／Ｌ）が低下する傾向にある。
【００３６】
また、本実施形態に係るフェライト組成物は、上記主成分および副成分の他に、Ａｓの含有量が１０ｐｐｍ以下、好ましくは２〜５ｐｐｍである。Ａｓの含有量が多すぎると、５００〜７００ｋＨｚにおけるフェライトの性能指数（μ×Ｑ）／（ΔＬ／Ｌ）が低下する傾向にある。
【００３７】
この他、本実施形態に係るフェライト組成物には、原料中の不可避的不純物元素の酸化物が数ｐｐｍ〜数百ｐｐｍ程度、含まれ得る。
【００３８】
具体的には、Ｂ、Ｃ、Ｓ、Ｃｌ、Ｓｅ、Ｂｒ、Ｔｅ、Ｉや、Ｌｉ、Ｎａ、Ｍｇ、Ａｌ、Ｋ、Ｇａ、Ｇｅ、Ｓｒ、Ｉｎ、Ｓｎ、Ｓｂ、Ｂａ、Ｂｉ等の典型金属元素や、Ｓｃ、Ｔｉ、Ｖ、Ｃｒ、Ｙ、Ｎｂ、Ｍｏ、Ｐｄ、Ａｇ、Ｈｆ、Ｔａ等の遷移金属元素が挙げられる。
【００３９】
本実施形態に係るフェライト組成物において、５００〜７００ｋＨｚの周波数領域におけるフェライトの性能指数（μ×Ｑ）／（ΔＬ／Ｌ）を所望の値以上とすることにより、電子ペン用コアとして好適に用いることができる。
【００４０】
一方、５００〜７００ｋＨｚの周波数領域におけるフェライト組成物のＱ値、ΔＬ／Ｌ値、透磁率μおよび比抵抗ρの個別の特性が、所定の評価基準を満足しない場合はもとより、満足する場合であっても、５００〜７００ｋＨｚの周波数領域におけるフェライトの性能指数（μ×Ｑ）／（ΔＬ／Ｌ）が所望の値未満となる場合（すなわち、透磁率、Ｑ値およびΔＬ／Ｌ値のバランスが悪い場合）には、電子ペン用コアに用いた場合に十分な感度が得られない等の不具合が生じる場合がある。
【００４１】
次に、本実施形態に係るフェライト組成物の製造方法の一例を説明する。
【００４２】
まず、出発原料（主成分の原料および副成分の原料）を、所定の組成比となるように秤量して混合し、原料混合物を得る。混合する方法としては、例えば、ボールミルを用いて行う湿式混合や、乾式ミキサーを用いて行う乾式混合が挙げられる。なお、平均粒径が０．１〜３μｍの出発原料を用いることが好ましい。
【００４３】
主成分の原料としては、酸化鉄（α−Ｆｅ２Ｏ３）、酸化銅（ＣｕＯ）、酸化亜鉛（ＺｎＯ）、酸化ニッケル（ＮｉＯ）、必要に応じて酸化マンガン（Ｍｎ２Ｏ３）、あるいは複合酸化物などを用いることができる。さらに、その他、焼成により上記した酸化物や複合酸化物となる各種化合物等を用いることができる。焼成により上記した酸化物になるものとしては、例えば、金属単体、炭酸塩、シュウ酸塩、硝酸塩、水酸化物、ハロゲン化物、有機金属化合物等が挙げられる。
【００４４】
副成分の原料としては、リン（Ｐ）、酸化ジルコニウム（ＺｒＯ２）、酸化コバルト（ＣｏＯ）およびＡｓを用いることができる。リンについては、リン酸（Ｐ２Ｏ５）の形態で用いることが好ましい。酸化ジルコニウムおよび酸化コバルトについては、主成分の原料の場合と同様とすればよい。Ａｓについては、主成分の原料の場合と同様としてもよく、あるいは、主成分の原料である酸化鉄、酸化亜鉛および酸化マンガン等に不純物として含まれていてもよい。この場合、Ａｓの含有量の異なる種々の酸化鉄等の原料の使用量を調整することでＡｓの含有量を制御することができる。
【００４５】
次に、原料混合物の仮焼きを行い、仮焼き材料を得る。仮焼きは、原料の熱分解、成分の均質化、フェライトの生成、焼結による超微粉の消失と適度の粒子サイズへの粒成長を起こさせ、原料混合物を後工程に適した形態に変換するために行われる。こうした仮焼きは、好ましくは８００〜１１００℃の温度で、通常１〜３時間程度行う。仮焼きは、大気（空気）中で行ってもよく、大気中よりも酸素分圧が高い雰囲気や純酸素雰囲気で行っても良い。なお、主成分の原料と副成分の原料との混合は、仮焼きの前に行なってもよく、仮焼き後に行なってもよい。
【００４６】
次に、仮焼き材料の粉砕を行い、粉砕材料を得る。粉砕は、仮焼き材料の凝集をくずして適度の焼結性を有する粉体とするために行われる。仮焼き材料が大きい塊を形成しているときには、粗粉砕を行ってからボールミルやアトライターなどを用いて湿式粉砕を行う。湿式粉砕は、仮焼き材料の平均粒径が、好ましくは１〜２μｍ程度となるまで行う。
【００４７】
次に、粉砕材料の造粒（顆粒）を行い、造粒物を得る。造粒は、粉砕材料を適度な大きさの凝集粒子とし、成形に適した形態に変換するために行われる。こうした造粒法としては、例えば、加圧造粒法やスプレードライ法などが挙げられる。スプレードライ法は、粉砕材料に、ポリビニルアルコールなどの通常用いられる結合剤を加えた後、スプレードライヤー中で霧化し、低温乾燥する方法である。
【００４８】
次に、造粒物を所定形状に成形し、成形体を得る。造粒物の成形としては、例えば、乾式成形、湿式成形、押出成形などが挙げられる。乾式成形法は、造粒物を、金型に充填して圧縮加圧（プレス）することにより行う成形法である。成形体の形状は、特に限定されず、用途に応じて適宜決定すればよい。
【００４９】
次に、成形体の本焼成を行い、焼結体（本実施形態のフェライト組成物）を得る。本焼成は、多くの空隙を含んでいる成形体の粉体粒子間に、融点以下の温度で粉体が凝着する焼結を起こさせ、緻密な焼結体を得るために行われる。こうした本焼成は、好ましくは９００〜１３００℃の温度で、通常２〜５時間程度行う。本焼成は、大気（空気）中で行ってもよく、大気中よりも酸素分圧が高い雰囲気で行っても良い。
【００５０】
このような工程を経て、本実施形態に係るフェライト組成物は製造される。
【００５１】
以上、本発明の実施形態について説明してきたが、本発明はこうした実施形態に何ら限定されるものではなく、本発明の要旨を逸脱しない範囲内において種々なる態様で実施し得ることは勿論である。
【００５２】
例えば、上述した実施形態では、トロイダル型形状もしくは円柱形状とするために、本焼成前に該形状に成形しているが、本焼成後に該形状に成形（加工）してもよい。
【００５３】
また、上述した実施形態では、本実施形態に係るフェライト組成物を、電子ペン用フェライトコアとして用いるが、本実施形態に係るフェライト組成物の用途は電子ペン用フェライトコアに制限されることはなく、（μ×Ｑ）／（ΔＬ／Ｌ）が高いことが好ましい用途、例えばＲＦＩＤシステム用アンテナコア等のフェライト部としても好適に用いることができる。
【実施例】
【００５４】
以下、本発明を、さらに詳細な実施例に基づき説明するが、本発明は、これら実施例に限定されない。
【００５５】
まず、主成分の原料として、Ｆｅ２Ｏ３、ＮｉＯ、ＣｕＯ，ＺｎＯ、Ｍｎ２Ｏ３を準備した。副成分の原料として、Ｐ２Ｏ５、ＺｒＯ２、ＣｏＯおよび酸化ヒ素を準備した。なお、出発原料の平均粒径は０．１〜３μｍであった。
【００５６】
次に、準備した主成分および副成分の原料の粉末を秤量した後、ボールミルで５時間湿式混合して原料混合物を得た。
【００５７】
次に、得られた原料混合物を、空気中において９００℃で２時間仮焼して仮焼き材料とした後、ボールミルで２０時間湿式粉砕して粉砕材料を得た。
【００５８】
次に、この粉砕材料を乾燥した後、該粉砕材料１００重量部に、バインダーとしてのポリビニルアルコールを１．０重量部添加して造粒し、２０メッシュの篩で整粒して顆粒とした。この顆粒を、１００ｋＰａの圧力で加圧成形して、トロイダル形状（寸法＝外径１８ｍｍ、内径１０ｍｍ、高さ５ｍｍ）の成形体と、ディスク形状（寸法＝外径１８ｍｍ、高さ５ｍｍ）の成形体を得た。
【００５９】
次に、これら各成形体を、空気中において、１０００〜１２５０℃で２時間焼成して、焼結体としてのトロイダルコアサンプルおよびディスクコアサンプルを得た。得られたサンプルについて、蛍光Ｘ線分析を行い、フェライトコアの組成を測定した。結果を表１〜４に示す。なお、リン（Ｐ）の含有量は、吸光光度法により測定した。さらにサンプルに対し以下の特性評価を行った。
【００６０】
比抵抗（ρ）
得られたディスクコアサンプルの両面に、Ｉｎ−Ｇａ電極を塗り、直流抵抗値を測定し、比抵抗ρを求めた（単位Ωｍ）。測定は、ＩＲメーター（ＴＯＡ  Ｅｌｅｃｔｒｏｎｉｃｓ社製ＳＵＰＥＲ  ＭＥＧＯＨＭＭＥＴＥＲＭＯＤＥＬ  ＳＭ−５Ｅ）を用いて行った。ρは１０８Ωｍ以上を良好とした。結果を表１〜４に示す。
【００６１】
透磁率（μ）
得られたトロイダルコアサンプルに、銅線ワイヤを１０ターン巻き付け、ＬＣＲメーター（ヒューレットパッカード  ４２８４Ａ）を使用して、初期透過率μを測定した。測定条件としては、測定周波数５００ｋＨｚ、測定温度２３℃、測定レベル０．４Ａ／ｍとした。５００ｋＨｚにおけるμは５００以上を良好とした。結果を表１〜４に示す。
【００６２】
ΔＬ／Ｌ（２０℃〜６０℃）
得られたトロイダルコアサンプルに、銅線ワイヤを１０ターン巻き付け、恒温槽とＬＣＲメーター（ヒューレットパッカード  ４２８４Ａ）を使用して、２０℃と６０℃でのインダクタンス値（Ｌ値）を測定し、その差をΔＬとした。また、Ｌは２３℃で測定してΔＬ／Ｌを計算した。他の測定条件としては、測定周波数５００ｋＨｚ、測定レベル０．４Ａ／ｍとした。結果を表１〜４に示す。
【００６３】
Ｑ
得られたトロイダルコアサンプルに、銅線ワイヤを３ターン巻き付け、ＬＣＲメーター（ヒューレットパッカード  ４２８４Ａ）を使用して、Ｑを測定した。測定条件としては、測定周波数５００ｋＨｚ、測定温度２３℃、測定レベル０．４Ａ／ｍとした。５００ｋＨｚにおけるＱは４４以上を良好とした。結果を表１〜４に示す。
【００６４】
なお、表１〜４には、５００ｋＨｚにおけるフェライトの性能指数（μ×Ｑ）／（ΔＬ／Ｌ）も示した。（μ×Ｑ）／（ΔＬ／Ｌ）は１７００以上を良好とした。
【００６５】
なお、５００〜７００ｋＨｚにおけるフェライトの性能指数（μ×Ｑ）／（ΔＬ／Ｌ）を１７００以上とすることにより、電子ペン用コイル部品等の電子部品用フェライト組成物として好適に用いることができる。
【００６６】
【表１】
2014156383.tif 000002
【００６７】
【表２】
2014156383.tif 000003
【００６８】
【表３】
2014156383.tif 000004
【００６９】
【表４】
2014156383.tif 000005
【００７０】
表１〜４より、副成分であるＰ、ＺｒＯ２およびＣｏＯが同時に含有され、またＡｓの含有量が本発明の範囲内にあり、かつ主成分の含有量が本発明の範囲内である場合には（実施例１〜３８）、比抵抗ρが十分に高く、また５００ｋＨｚにおいて高い透磁率μおよびＱ値が得られ、フェライトの性能指数（μ×Ｑ）／（ΔＬ／Ｌ）が１７００以上となることが確認できた。
【００７１】
これに対し、表１より、Ｐ、ＺｒＯ２またはＣｏＯの何れかひとつ以上が含有されていない場合、あるいは、ＰもしくはＺｒＯ２の含有量が本発明の範囲外となっている場合には（比較例１〜７）、５００ｋＨｚにおけるフェライトの性能指数（μ×Ｑ）／（ΔＬ／Ｌ）が１７００以上とならないことが確認された。
【００７２】
また、表２より、ＣｕＯおよびＺｎＯの含有量が本発明の範囲外となる場合（比較例８〜１１）には、５００ｋＨｚにおけるフェライトの性能指数（μ×Ｑ）／（ΔＬ／Ｌ）が１７００以上とならないことが確認された。
【００７３】
さらに、表３より、Ｆｅ２Ｏ３の含有量が本発明の範囲外である場合、Ｍｎ２Ｏ３の含有量が本発明の範囲外である場合、あるいはＦｅ２Ｏ３とＭｎ２Ｏ３の合計量が本発明の範囲外である場合には、５００ｋＨｚにおけるフェライトコアの性能指数（μ×Ｑ）／（ΔＬ／Ｌ）が１７００以上とならない（比較例１２、１４、１６、１７）、もしくはμが５００以上とならない（比較例１３、１５）ことが確認された。さらに、Ｆｅ２Ｏ３が多すぎる場合、またはＦｅ２Ｏ３とＭｎ２Ｏ３の合計量が本発明の範囲外である場合には（比較例１２、１６、１７）、特に比抵抗ρも悪化することが確認された。
【００７４】
さらに、表４より、ＣｏＯまたはＡｓが本発明の範囲外となっている場合には（比較例１８〜２１）、５００ｋＨｚにおけるフェライトコアの性能指数が１７００以上とならないことが確認された。
【図１】
2014156383.tif 000006
【図２】
2014156383.tif 000007